(57)【要約】【課題】  シート材の切断面に発生する変形や、塗工層のクラック・チッピング・剥離を抑制して良好な切断面が得られるシート切断装置を提供する。【解決手段】回転可能な円盤形状を有し、外周部に切刃が形成された一対の上刃および下刃を備えており、前記上刃と前記下刃は、回転軸方向において重なる部分を有するとともに、前記切刃同士が接するように配置されており、前記上刃および下刃を相互に反対方向に回転させるとともに、前記切刃間に向かって連続的にシート材を進入させてシート材を切断するシート切断装置において、前記上刃側の切刃は、前記下刃側の切刃と接触するテーパ部を備えており、前記下刃は、該下刃の回転軸方向において、前記切刃の刃先から離間するにつれて前記円盤形状の外周側に傾斜する傾斜面を備えており、前記下刃の回転軸を通る断面において、該傾斜面と、前記下刃の回転軸と平行な線とのなす角度θ１が４５°以内であることを特徴とする。【選択図】  図２
2009072900.tif 000002
【特許請求の範囲】
【請求項１】
回転可能な円盤形状を有し、外周部に切刃が形成された一対の上刃および下刃を備えており、
前記上刃と前記下刃は、回転軸方向において重なる部分を有するとともに、前記切刃同士が接するように配置されており、
前記上刃および下刃を相互に反対方向に回転させるとともに、前記切刃間に向かって連続的にシート材を進入させてシート材を切断するシート切断装置において、
前記上刃側の切刃は、前記下刃側の切刃と接触するテーパ部を備えており、
前記下刃は、該下刃の回転軸方向において、前記切刃の刃先から離間するにつれて前記円盤形状の外周側に傾斜する傾斜面を備えており、
前記下刃の回転軸を通る断面において、該傾斜面と、前記下刃の回転軸と平行な線とのなす角度θ１が４５°以内であることを特徴とするシート切断装置。
【請求項２】
前記上刃の回転軸を通る断面において、前記上刃のテーパ部と、上刃の回転軸と直行する線とのなす角度θ２が１〜５°であることを特徴とする請求項１に記載のシート切断装置。
【請求項３】
前記下刃の回転軸を通る断面において、前記下刃は、前記下刃の回転軸と直交する方向において、前記切刃の刃先から離間するにつれて前記円盤形状の厚み方向内側に傾斜する第２傾斜面を備えることを特徴とする請求項１または請求項２に記載のシート切断装置。
【請求項４】
前記下刃の回転軸を通る断面において、前記第２傾斜面と、前記下刃の回転軸と直行する線とのなす角度θ３が１〜５°であることを特徴とする請求項３に記載のシート切断装置。
【請求項５】
前記上刃の刃先の角度θ４が２０〜５０°であることを特徴とする請求項１乃至４のいずれかに記載のシート切断装置。
【請求項６】
円盤形状で外周部に切刃が設けられた上刃と、円盤形状で外周部に外周側面を有し該外周側面の該円盤の厚み方向の一端に切刃が設けられた下刃とを備え、
該上刃と該下刃の各々の中心を回転軸として上刃の回転軌道面と下刃の回転軌道面とが平行または平行±５°以内の角度となるように配置し、前記上刃及び前記下刃をそれぞれ逆方向に回転させつつ、前記上刃の切刃と前記下刃の切刃の間に向かって連続的にシート材を進入させて切断するシート切断装置であって、
前記上刃の切刃の回転軸方向における下刃側には、テーパ部が形成されており、該テーパ部は、上刃及び下刃の回転軸を通る断面上において前記下刃側切刃の刃先と接触するとともに、前記下刃側切刃の刃先は、回転軸方向において、前記上刃と前記下刃とが重なる部分全体が、前記上刃のテーパ部の直下領域内に位置しているとともに、
前記下刃の外周側面は、前記下刃の回転軸と平行な線を基準に、前記切刃の刃先から前記円盤の厚み方向の他端に向かうにつれて前記円盤形状外側に傾斜する傾斜面を備えており、前記下刃の回転軸を通る断面において、該傾斜面と前記下刃の回転軸と平行な線とのなす角度θ１が４５°以内であることを特徴とするシート切断装置。
【請求項７】
前記下刃の回転軸を通る断面において、前記上刃の傾斜面と、前記上刃の回転軸と平行な線とのなす角度θ１が２０°以内であることを特徴とする請求項１乃至６のいずれかに記載のシート切断装置。
【請求項８】
前記上刃の回転軌道面は、下端が下刃側になるように傾斜していることを特徴とする請求項１乃至７のいずれかに記載のシート切断装置。
【請求項９】
前記上刃の回転速度が、下刃の回転速度と比較して５〜１０％速いことを特徴とする請求項１乃至８のいずれかに記載のシート切断装置。
【請求項１０】
前記シート材は、金属材の表面に塗工層が形成されていることを特徴とする請求項１乃至９のいずれかに記載のシート切断装置。
【請求項１１】
前記金属材が、アルミニウムであることを特徴とする請求項１０に記載のシート切断装置。
【請求項１２】
前記塗工層が、カーボンを主成分とする材料からなることを特徴とする請求項１０又は請求項１１に記載のシート切断装置。
【発明の詳細な説明】
【技術分野】
【０００１】
本発明は、樹脂フィルム、紙、金属箔、金属薄板等の長尺シート状のシート材を連続的に切断するためのシート切断用切断刃およびシート切断装置に関する。
【背景技術】
【０００２】
従来から、樹脂フィルム、磁気テープ、紙、金属箔、金属薄板等の長尺状のシート材を連続的に切断するために、上刃と下刃の一対の２枚の円盤の間にシートを通しつつ下刃と上刃を回転させてシート材を切断するシート切断装置が知られている。
【０００３】
例えば、特許文献１には、上刃シャフトに複数個の上刃が装着された上刃部と、下刃シャフトに複数の下刃と該下刃同士の間に該下刃と同一外径の円筒状のスペーサーが装着したされた下刃部とを有しており、前記下刃に対向するスペーサー円筒面のエッジ部にＲ加工又はテーパ加工を施す技術が記載されている。
【０００４】
当該構成によれば、円筒面のエッジ部に切断されたシート材の端部が、上刃により押しつけられて引き伸ばされることにより発生するひび割れを防止することができる。当該引用文献１に記載の技術によれば、インク受容層（塗工層）をコーティングしたインクジェット記録用紙などのシート材を良好に裁断できる。
【特許文献１】特開２００１−２６００７７号公報
【発明の開示】
【発明が解決しようとする課題】
【０００５】
しかしながら、特許文献１のように、シート材が支持されるスペーサー円筒面のエッジ部をＲ加工またはテーパ加工する方法では、シート材端部の変形を改善する効果はあるものの不十分であった。
【０００６】
すなわち、図７に示すように、シート材６０は切断時に上刃７０の刃部から押圧力を受けて押しつけられて下刃８０により切断されるものであるが、金属材などからなるシート材６０は塑性変形しやすいため、切断時に受ける圧力によって切断面が変形するという問題があった。
【０００７】
また、アルミニウムや銅等の金属箔の表面にカーボン等の塗工層を形成する場合、金属箔の切断面が変形するのに加えて、上刃から７０の押圧力により、シート材の下刃側の塗工層が、下刃８０の刃先部分に擦り付けられ、塗工層にクラックやチッピングしたり、酷い場合は剥離が発生したり、塗工層の厚みが変化してしまい良好な切断面を得ることができないという問題があった。
【０００８】
そこで、本発明は、上記課題を解決するためになされたもので、その目的は、切断面に発生する変形や、塗工層のクラック・チッピング・剥離を抑制して良好な切断面が得られるシート切断刃およびシート切断装置を提供することにある。
【課題を解決するための手段】
【０００９】
本発明のシート切断装置は、回転可能な円盤形状を有し、外周部に切刃が形成された一対の上刃および下刃を備えており、前記上刃と前記下刃は、回転軸方向において重なる部分を有するとともに、前記切刃同士が接するように配置されており、前記上刃および下刃を相互に反対方向に回転させるとともに、前記切刃間に向かって連続的にシート材を進入させてシート材を切断するシート切断装置において、前記上刃側の切刃は、前記下刃側の切刃と接触するテーパ部を備えており、前記下刃は、該下刃の回転軸方向において、前記切刃の刃先から離間するにつれて前記円盤形状の外周側に傾斜する傾斜面を備えており、  前記下刃の回転軸を通る断面において、該傾斜面と、前記下刃の回転軸と平行な線とのなす角度θ１が４５°以内であることを特徴とする。
【００１０】
また、上記発明において、前記上刃の回転軸を通る断面において、前記上刃のテーパ部と、上刃の回転軸と直行する線とのなす角度θ２が１〜５°であることが好ましい。
【００１１】
また、上記発明において、前記下刃の回転軸を通る断面において、前記下刃は、前記下刃の回転軸と直交する方向において、前記切刃の刃先から離間するにつれて前記円盤形状の厚み方向内側に傾斜する第２傾斜面を備えることが好ましい。
【００１２】
また、上記発明において、前記下刃の回転軸を通る断面において、前記第２傾斜面と、前記下刃の回転軸と直行する線とのなす角度θ３が１〜５°であることが好ましい。
【００１３】
その他の本発明のシート切断装置は、円盤形状で外周部に切刃が設けられた上刃と、円盤形状で外周部に外周側面を有し該外周側面の該円盤の厚み方向の一端に切刃が設けられた下刃とを備え、該上刃と該下刃の各々の中心を回転軸として上刃の回転軌道面と下刃の回転軌道面とが平行または平行±５°以内の角度となるように配置し、前記上刃及び前記下刃をそれぞれ逆方向に回転させつつ、前記上刃の切刃と前記下刃の切刃の間に向かって連続的にシート材を進入させて切断するシート切断装置であって、前記上刃の切刃の回転軸方向における下刃側には、テーパ部が形成されており、該テーパ部は、上刃及び下刃の回転軸を通る断面上において前記下刃側切刃の刃先と接触するとともに、前記下刃側切刃の刃先は、回転軸方向において、前記上刃と前記下刃とが重なる部分全体が、前記上刃のテーパ部の直下領域内に位置しているとともに、前記下刃の外周側面は、前記下刃の回転軸と平行な線を基準に、前記切刃の刃先から前記円盤の厚み方向の他端に向かうにつれて前記円盤形状外側に傾斜する傾斜面を備えており、前記下刃の回転軸を通る断面において、該傾斜面と前記下刃の回転軸と平行な線とのなす角度θ１が４５°以内であることを特徴とする。
【００１４】
また、上記発明において、前記下刃の回転軸を通る断面において、前記上刃の傾斜面と、前記上刃の回転軸と平行な線とのなす角度θ１が２０°以内であることが好ましい。
【００１５】
また、上記発明において、前記上刃の回転軌道面は、下端が下刃側になるように傾斜していることが好ましい。
【発明の効果】
【００１６】
本発明のシート切断装置を用いることにより、シート材の切断面の面品位、特に下刃側の切断面についての面品位を良好にすることができる。
【００１７】
シート材の下刃側の切断面についての面品位が改善される要因は正確に分かっていないが、以下の仮説を立てることができる。
【００１８】
すなわち、下刃の外周部（外周側面）をシート材が通過する際、シート材は摩擦力によって下刃の外周側面にある程度保持された状態となっているものと推測される。そのため、従来は、切断されシート材が下刃の外周側面に沿って通過するにあたり、下面の外周部（外周側面）側に大きな応力が加わった状態で通過することとなる。その結果、シート材の塗工層がチッピングや剥離したり、塗工層の厚みが変化してしまい、切断面の加工面品位が低下していたと考えられる。
【００１９】
これに対して、本発明では、図４に示すように、下刃の外周側面に保持されたシート材は、上刃から加わる圧力を下刃側切刃に形成された傾斜面により、シート材に加わる応力（図４において右斜め下に延びるベクトル）を下方向にシート材を押す力と、横方向にシート材を引っ張る力とに分散することができる。そのためシート材の下刃側にかかる応力を軽減でき、シート材の変形等を防止することができる。
【００２０】
また、シート材は引っ張られた状態となっていることから、切刃の切れ味がよくなるとともに、切断されたシート材は切断された直後から切断面同士が引き離されるように移動していくものと思われる。その結果、切断面の加工面品位の低下を防止できるものと考えられる。
【発明を実施するための最良の形態】
【００２１】
以下に本発明のシート切断装置を、図を参照して説明する。図１は正面図、図２は図１のＳ−Ｓ断面における切刃部分の概略拡大模式図、図３は図１のＴ−Ｔ断面及びＵ−Ｕ断面における切刃部分の概略拡大模式図である。
【００２２】
図１によれば、シート切断装置１は、円盤形状の下刃２と、円盤形状の上刃３とを有している。下刃２及び上刃３は円盤形状の外周部にそれぞれ切刃を備えている。下刃２と上刃３とはＡ−Ａ‘間において回転軸Ｐ、Ｏが延びる方向（以下、回転軸方向）に重なっている。また、上刃３と下刃２の回転軌道面（切刃の回転軌道を外周とする平面）は、互いに平行となるように配置されている。なお、上刃３と下刃２の回転軌道面が平行から±５°の範囲内であることが、切断されるシート材への応力や加工精度の観点から好ましい。
【００２３】
そして、上刃３及び下刃２は図１に記載のO及びPを回転軸として、それぞれ逆方向に回転させて、上刃の切刃と下刃の切刃との間（具体的には、Ａ−Ａ‘間）に向かって連続的に加工対象であるシート材を進入させて切断する。
【００２４】
次に図２及び図３を参照して、上刃３と下刃２の関係について詳しく説明する。前記下刃の外周部に外周側面を有しており、該外周側面の厚み方向の一端には切刃２０が形成されている。また、下刃２の外周側面は、下刃２の回転軸を通る断面において、下刃の回転軸と平行な線Ｖ−Ｖを基準に、切刃２０の刃先２５から円盤の厚み方向の他端に向かうにつれて円盤形状の外側に傾斜する傾斜面２８を備えている。
【００２５】
傾斜面２８と下刃の回転軸と平行な線Ｖ−Ｖとのなす角度θ１は、４５°以下であることが好ましく、特にθ１が２０°以下であることが好ましい。
【００２６】
また、上刃３の切刃３０のうち、回転軸方向における下刃側には、テーパ部３８が形成されている。上刃３のテーパ部３８と下刃２の刃先２５は、上刃及び下刃の回転軸を通る断面上において１点で接触している。さらに、下刃の刃先２５は、回転軸方向において上刃３と下刃２とが重なる部分、所謂オーバーラップしている部分の全体（図１におけるＡ−Ａ‘間）が、上刃３のテーパ部３８の直下領域に位置している。
【００２７】
上記構成によれば、テーパ部３８を形成することにより、上刃３の刃先３５と下刃２の刃先２５が接触したり擦れあったりすることを防止することができる。そのため、切刃同士の接触による摩耗屑の低減及び上刃及び下刃の切刃２０、３０の寿命を延命することができる。また、上刃３を大きく撓ますことなく所定の微小幅クリアランスＥ（上刃３の刃先３５と下刃２の刃先２５の距離）を長期間にわたり精度良く設定することができる。
【００２８】
すなわち、上記のように所定の微小幅に制御されたクリアランスＥを維持した状態で下刃２及び上刃３を、回転軸を基準に互いに逆方向に回転させつつ被切断材であるシート材（図示せず）を上刃３と下刃２との間に連続的に進入させることにより、点Ａから点Ｂ付近に至る過程、特に点Ａにおいて、下刃２と上刃３とが近似的に重なる部分、換言すると、シート材のうち上刃側切刃３０と下刃側切刃２０との間に形成された所定幅のクリアランスＥ部分に入り込んだ部分に、所望の剪断応力が付与されて、シート部材を連続的に小さい力で鋭利な剪断面にカッティングすることができる。
【００２９】
また、上記効果に加えて、シート材の切断面の面品位、特に下刃側の切断面についての面品位を良好にすることができる。すなわち、図１のＵ−Ｕ断面とＳ−Ｓ断面との間における断面図である図４に示すように、上刃３と下刃２の間における煎断応力を維持しながら、下刃の刃先２５におけるシート材４０の下刃側にかかる応力を前記傾斜面２８と垂直方向に分散することができる。そのため、シート材４０の塗工層の下刃側におけるチッピングや剥離を効果的に防止することができる。
【００３０】
さらに、シート材は引っ張られた状態となって剪断力が増すことから、切刃の切れ味がよくなるとともに、切断されたシート材は切断された直後から切断面同士が引き離されるように移動していくものと思われる。その結果、シート材の切断面が下刃２の外周側面から離れた状態で通過していくことになり、切断面の加工面品位が低下を防止できる。
【００３１】
なお、図５に示すように、上刃３の回転軸を通る断面において、上刃のテーパ部３８と上刃の回転軸と直行する線（Ｗ−Ｗ線）とのなす角度θ２は、クリアランス幅によって適宜設計できる。特に、厚みが０．１ｍｍ以下の金属箔等においては、良好な面品位とするために１〜５°であることが好ましい。
【００３２】
また、図６に示すように下刃２は、下刃２の回転軸を通る断面において、前記下刃の回転軸と直交する方向において、前記切刃の刃先から離間するにつれて前記円盤形状の厚み方向内側に傾斜する第２傾斜面２９を備えている。下刃２と上刃３が切刃以外の所で接触することを防止することができる。
【００３３】
なお、第２傾斜面２９と前記下刃の回転軸と直行する線（Ｗ−Ｗ線）とのなす角度θ３が１〜５°であることが好ましい。当該範囲内においては、下刃の刃先２５の強度を低下させることなく、上記下刃２と上刃３の接触を効果的に防止することができる。また、下刃２の切刃２より所定距離内側に切り欠き８を形成することによって、切刃を砥石で研磨する際に、加工性が良いという効果がある。
【００３４】
さらに、切断面を良好に保つため、上刃３０の刃先３８の角度θ４は２０〜５０°であることが好ましい。
【００３５】
ここで本発明によれば、サブμｍ〜数μｍオーダーの所定量のクリアランスを容易に設定できる点で、傾斜面２８とテーパ部のなす角度θ５が４５°〜９０°であることが好ましい。
【００３６】
さらに、切断面を良好に保つ他の方法として、前記上刃３０の回転速度を下刃２０の回転速度と比較して５〜２０％程度速くすることが好ましい。
【００３７】
本発明は、シート材の厚み方向にかかる応力を低減できることから、シート材が金属材の表面に塗工層を形成したものである場合に特に有効である。すなわち、下刃２とシート材が加わる応力によってシート材の下面側の塗工層の剥がれや厚みの変形を抑制することができる。
【００３８】
前記金属材としては、アルミニウムや銅等が使用でき、塗工層としては、カーボンを主成分とする材料などが使用可能である。
【００３９】
また、薄刃である上刃３の少なくとも切刃３０に、膜厚が０．１〜３μｍの被覆膜を被覆することによって、切れ味がよく、かつ長寿命のシート切断刃となる。
【００４０】
なお、上記被覆膜としては、周期律表第４ａ、５ａ、６ａ族金属の炭化物、窒化物、炭窒化物、炭酸窒化物、特に（ＴｉａＭｂ）ＣｘＮｙＯｚ（ただし、Ｍ：Ａｌ、Ｚｒ、Ｃｒ、Ｓｉの群から選ばれる少なくとも１種、０＜ａ≦１、０≦ｂ＜１、ａ＋ｂ＝１、０≦ｘ≦１、０≦ｙ≦１、０≦ｚ≦１、ｘ＋ｙ＋ｚ＝１）、ダイヤモンド、ダイヤモンドライクカーボン（以下、ＤＬＣと略す。なお、本発明のＤＬＣはテトラヘデラルアモルファスカーボンも含む。）、立方晶窒化ホウ素（ｃＢＮ）およびＡｌ２Ｏ３の群から選ばれる少なくとも１種の硬質被覆膜、またはフッ素樹脂被覆膜を単層または複数層が好適に使用可能であるが、特にＤＬＣからなることが、耐摩耗性向上、切屑処理性の点で望ましい。また、切刃以外にも、下刃２と対向する面をＤＬＣからなる被覆膜にて被覆することにより、シート材との摩擦を防止してシート材の巻き付き防止が容易となるとの効果もある。
【００４１】
また、本発明によれば、下刃２についても、膜厚３μｍ以下の被覆膜を形成することが望ましく、これによって、下刃２とシート材とのこすれ摩耗によるシート材の研磨屑を低減することができる。
【００４２】
ここで、シート材が上刃３と接触して剥離不良による巻き込み、耐溶着性、または、切屑の滑り性をさらに良好にするには、非切断材が接触しながら通過する上刃３の摺接面（特にテーパ部３８、上刃３の主面３３）、および摺接面とは回転軸方向における反対の面３６の表面を算術平均粗さ（Ｒａ）が０．１〜０．４μｍの梨地状態に制御することが望ましい。
【００４３】
また、被切断材の摩擦低減、切屑排出性を向上させるためには、切断刃（上刃３）の摺接面（特に下刃２と対向する面、上刃３の主面３３）、および摺接面とは回転軸方向における反対の面３６表面を算術平均粗さ（Ｒａ）が０．０８μｍ以下、特に０．０２μｍ以下の鏡面状態に制御することが望ましい。ちなみに、被覆膜としてＤＬＣを使用する場合には、上刃３のテーパ部３８および主面３３の表面の算術平均粗さ（Ｒａ）が０．０３μｍ以下であることが望ましい。
【００４４】
なお、本発明によれば、上刃３の母材が、Ｃｒ、ＶおよびＴａの群から選ばれる少なくとも１種を炭化物換算による合計で０．３〜３．０質量％、特に０．５〜２質量％と、Ｃｏを８〜１５質量％、特に９〜１３質量％との割合で含有し、残部が平均粒径０．１〜０．５μｍ、特に０．１〜０．４μｍのＷＣ粒子からなることが超微粒超硬合金組織の均一性および切刃研磨加工に耐えうる靭性とを兼ね備えて切断刃３の切刃先端における刃立性を向上できるとともに、切刃先端の耐摩耗性を両立する超硬合金となる点で望ましい。
【００４５】
なお、下刃２も上刃３と同じ超微粒超硬合金にて形成してももちろん良い。また、図１はスリッタ用の切断刃について説明したが、本発明はこれに限定されるものではなく、ゲーベル刃やギャング刃、板刃、繊維切断用ナイフ等の特殊形状刃のような薄刃を具備する切断刃についても好適に使用可能である。
【００４６】
また、上記シート切断刃を組み込んだ本発明のシート切断装置はシートの切断面の状態がよく、良好な切断性能を発揮するものであり、例えば、樹脂フィルム、磁気テープ、紙、金属箔、金属薄板等の長尺シートを連続的に良好に切断することができ、特に塗工層をコーティングした金属箔の切断においてもきれいな切断面が得られる。
【００４７】
（実施例１）
平均粒径０．４μｍの炭化タングステン（ＷＣ）粉末に、金属コバルト（Ｃｏ）粉末を１０質量％、炭化バナジウム（ＶＣ）粉末を０．３質量％、炭化クロム（Ｃｒ３Ｃ２）粉末を０．６質量％の比率で添加し、溶媒としてメタノールを添加し、粉砕メディアとして炭化タングステン粒子の平均粒径が０．３μｍの超微粒子超硬合金からなる直径３ｍｍのボールを加えて、２０時間アトライタ粉砕・混合し、乾燥した後、プレス成形により所定の円盤形状に成形し、１３８０℃で１時間焼成して超硬合金を作製した。
【００４８】
次に、上記超硬合金からなる円盤の図１のテーパ部３８、主面３３、摺接面とは回転軸方向における反対の面３６の表面に対してダイヤモンド砥石を用いて研削し、表１の形状からなる上刃と下刃を作製した。この時、上刃の先端角３０°、算術平均粗さ（Ｒａ）が０．０１μｍ以下の鏡面とした。そして、得られたシート切断刃を図１のようなシート切断装置に組み付けて、下記条件で切断テストを行った。
【００４９】
＜条件＞
シート：上下面に１００μｍの有機材料からなる塗工膜をコーティングした１００μｍのアルミニウム箔
テープスピード：１００ｍ／分
上下刃のオーバーラップ（重なり）量：０．５ｍｍ
上刃のテーパ部の角度：１°
評価方法：切断面の状態を観察する。
【００５０】
なお、表１の記載において、下刃広がり角度とは、傾斜面と下刃の回転軸と平行な線とのなす角度θ１を意味し、回転軌道面間距離とは、上刃と下刃のクリアランスＥを意味する。また、上刃のテーパ部の角度とは、上刃のテーパ部と上刃の回転軸と直行する線とのなす角度θ２を意味する。
【表１】
2009072900.tif 000003
【００５１】
表１に示すように、傾斜面２８と上刃及び下刃の回転軸と平行な線Ｖ−Ｖとのなす角度θ１が０°以下の試料Ｎｏ．１、２では、シート材の上刃側及び下刃側の切断面に塗工膜の剥離やアルミニウムの剥離が見られた。また、角度θ１が４５°を越える試料Ｎｏ．９では、シート材の上刃側及び下刃側の切断面において表面擦れが確認された。
【００５２】
これに対して、角度θ１が４５°以下である試料３〜８では、シート材の切断面が良好な面品位であることが確認された。
【００５３】
（実施例２）
上記実施例１においてシート材の下刃側および上刃側の切断面状態がともに良好であった試料２を基準にして、上記実施例１と同様の製造方法で、上刃のテーパ部の角度θ２、上刃の先端角θ４および上下刃のオーバーラップ（重なり）量を変化させて、その他の条件を同じにし、切断面の状態をそれぞれ観察した。
【表２】
2009072900.tif 000004
【００５４】
表２に示すように、上刃のテーパ部の角度θ２を１°より大きくした試料１０、１１および１７は、上刃側の切断面状態が特に良好となった。また、上刃の刃先角度θ４を３０°以下にした試料１２は上刃側の切断面状態が特に良好となった。それに対して、上刃の刃先角度θ４を３０°以上にした試料１５は大きな変化はなく、試料１６においては、多少上刃側の断面が多少変形していた。
【００５５】
さらに、上下刃のオーバーラップ量を０．５ｍｍより小さくした試料１３および試料１４においては、下刃側の切断面状態が特に良好であった。特に試料１７においては、上刃側および下刃側の両方の切断面状態が特に良好であり、シート材の切断面が良好な面品位であることが確認された。
【図面の簡単な説明】
【００５６】
【図１】本発明のシート切断装置の一実施形態を示す正面図である。
【図２】図１のＳ−Ｓ断面における切刃部分の概略拡大模式図である。
【図３】図１のＴ−Ｔ断面及びＵ−Ｕ断面における切刃部分の概略拡大模式図である。
【図４】図１のＵ−Ｕ断面とＳ−Ｓ断面との間における断面図である。
【図５】本発明にかかる上刃の拡大断面図である。
【図６】本発明にかかる下刃の拡大断面図である。
【図７】従来のシート切断装置の断面図である。
【符号の説明】
【００５７】
１      シート切断装置
２      下刃
２０    下刃の切刃
２５    下刃の刃先
２８    傾斜面
２９    第２傾斜面
３      上刃
３０    上刃側切刃
３３    主面
３５    上刃側刃先
３６    反対面
３８    テーパ部
４０    シート材
８      切り欠き
Ｏ      上刃回転軸
Ｐ      下刃回転軸
Ｅ      クリアランス
【図１】
2009072900.tif 000005
【図２】
2009072900.tif 000006
【図３】
2009072900.tif 000007
【図４】
2009072900.tif 000008
【図５】
2009072900.tif 000009
【図６】
2009072900.tif 000010
【図７】
2009072900.tif 000011